(57)【要約】      （修正有）【課題】親水性の高いフィルム及び製造方法の提供。【解決手段】下記式の重合体セグメントを含むブロック共重合体を含有するフィルム。2008280421.tif 000011【選択図】なし【特許請求の範囲】
【請求項１】
（Ａ）次の一般式（１）で表される重合体セグメントと、一般式（２）で表される重合体セグメントとを含む二元以上のブロック共重合体を含有する親水性フィルム。
【化１】
2008280421.tif 000009
（式中、Ｒ1及びＲ2はそれぞれ水素原子又はメチル基、Ｒ3は水素原子又は炭素数１〜１０のアルキル基、ｐは２〜１０の整数、ｍ及びｎはそれぞれ１０〜１００００の整数を表す。）
【請求項２】
前記（Ａ）ブロック共重合体に、さらに（Ｂ）ポリスチレン系重合体を含有する請求項１に記載の親水性フィルム。
【請求項３】
水の前進接触角が７０度以下であり、かつ後退接触角が４０度以下である請求項１又は２に記載の親水性フィルム。
【請求項４】
前記ブロック共重合体（Ａ）が二元又は三元ブロック共重合体である請求項１〜３のいずれかに記載の親水性フィルム。
【請求項５】
前記ブロック共重合体（Ａ）がポリ（トリエチレングリコール）メタクリレートセグメントと、ポリスチレンセグメントを含むブロック共重合体である請求項１〜４のいずれかに記載の親水性フィルム。
【請求項６】
前記ブロック共重合体（Ａ）の含有量が１〜５０質量％である請求項１〜５のいずれかに記載の親水性フィルム。
【請求項７】
（Ａ’）次の一般式（３）で表される保護基Ｒ4を有する重合体セグメントと、一般式（２）で表される重合体セグメントとを含む二元以上のブロック共重合体を含有する液を基材に塗布して高分子膜を得、次いで脱保護する親水性フィルムの製造方法。
【化２】
2008280421.tif 000010
（式中、Ｒ1及びＲ2はそれぞれ水素原子又はメチル基、Ｒ3は水素原子又は炭素数１〜１０のアルキル基、Ｒ4はトリアルキルシリル基、ｐは２〜１０の整数、ｍ及びｎはそれぞれ１０〜１００００の整数を表す。）
【請求項８】
前記液に、さらに（Ｂ）ポリスチレン系重合体を含有する請求項７に記載の親水性フィルムの製造方法。
【請求項９】
前記ブロック共重合体（Ａ’）が二元又は三元ブロック共重合体である請求項７又は８に記載の親水性フィルムの製造方法。
【請求項１０】
前記ブロック共重合体（Ａ’）が２−［２−（２−トリアルキルシリロキシ）エトキシ］エトキシエチルメタクリレートの重合体セグメントと、ポリスチレンセグメントを含むブロック共重合体である請求項７〜９のいずれかに記載の親水性フィルムの製造方法。
【請求項１１】
前記液中の前記ブロック共重合体（Ａ’）の含有量が１〜５０質量％である請求項７〜１０のいずれかに記載の親水性フィルムの製造方法。
【発明の詳細な説明】
【技術分野】
【０００１】
本発明は、親水性フィルムに関し、詳しくは高分子膜の表面に高濃度で水酸基を偏析させた親水性フィルム及びその製造方法に関する。
【背景技術】
【０００２】
高分子の利用を考える上で、我々の最も身近に存在する溶媒である水との関係を考えることは非常に重要である。中でも、水に溶解する高分子、水溶性ポリマーは、天然水溶性高分子と合成水溶性高分子に大別され、今日では食品や医薬品、化粧品など様々な産業分野で利用されている。また、水溶性ポリマーの中には下限臨界共溶温度（ＬＣＳＴ）、曇点を持つものが存在し、いわゆる感温性ポリマーとして薬物徐放システムや建築物の調光システムへの応用が盛んに検討されている。
【０００３】
これらの中でもポリメタクリル酸エステル類は、その高い透明性から汎用高分子として広く用いられており、エステル側鎖に様々な官能基を導入する分子設計が可能で、反応性や耐熱性、親水性などの性質を容易に変化させることができる。メタクリル酸２−ヒドロキシエチル（以下「ＨＥＭＡ」と記す。）は水酸基を持つ代表的なメタクリル酸エステルであり、古くからラジカル重合によりポリマーが得られてきた。ポリ（ＨＥＭＡ）は、その高い透明性、親水性、酸素透過性などを生かして、ハイドロゲル、コンタクトレンズなどに利用されている。また、ポリ（ＨＥＭＡ）の水酸基は一級アルコールとしての反応性を示すことから、接着剤、塗料、インキの成分として、さらには合成樹脂の架橋や改質を目的に様々な工業材料にも添加されて用いられている。
【０００４】
幅広い用途に展開されているＨＥＭＡは、酸性の水酸基を持つことから、そのままではアニオン重合は困難である。そこで水酸基をトリメチルシリル基やｔｅｒｔ−ブチルジメチルシリル基、メトキシメチル基などで保護したモノマー類のアニオン重合を行い、引き続く脱保護反応により、設計通りの分子量と狭い分子量分布を持つポリ（ＨＥＭＡ）が定量的に得られることが見出されている（非特許文献１、２参照）。
また、ＨＥＭＡとスチレンまたはイソプレンとの一次構造の明確な両親媒性ブロック共重合体がミクロ相分離構造を形成し、その構造は外部環境刺激によりフィルム最表面において迅速に変化・応答することが示されている。また、そのミクロ相分離構造とブロック共重合体が示す生体適合性との間に深い関係があることも指摘されている（非特許文献３、４）。
【０００５】
このようにアニオン重合により分子量制御に成功したポリ（ＨＥＭＡ）は、ラジカル重合で得られたものと同様に高い親水性を示したが、水には不溶であった。そこで親水性をさらに増加させるために、側鎖ユニットをより長いオリゴエチレングリコールであるジエチレングリコール、トリエチレングリコールに変化させた。具体的には、メタクリル酸ジエチレングリコールやトリエチレングリコールエステルの水酸基を保護したモノマー類を新規に合成し、そのアニオン重合を試みたところ、リビングポリマーが生成することが見出されている（非特許文献５）。
得られたポリマーの保護基は塩基性条件下では安定であるが、重合後に温和な酸性条件下で完全な加水分解が可能であり、ポリ［メタクリル酸オリゴ（エチレングリコール）］が定量的に得られた。これらのポリマーは加水分解後の分子量分布も非常に狭く、設計通りの分子量を持つことから、脱保護反応中には架橋反応や主鎖の切断は起こっていない。期待通り、加水分解後に得られたポリマーは、極めて高い親水性を示し、水に可溶であることを確認した。
【０００６】
このように側鎖の親水性を増加させることにより、メタクリル酸エステルでも水溶性を付与することができることが明らかになった。また、ポリマーの側鎖の水酸基は、親水性を付与する以外に、その高い反応性を利用したさらなる化学修飾、高分子反応が可能である。
【０００７】
ところで親水性（水溶性）セグメントと疎水性セグメントを有する両親媒性ブロック共重合体の用途として抗血栓性を有する生体適合性材料が知られている。例えば、高分子膜表面を親水性／疎水性ミクロドメイン構造とすることで血小板吸着を抑制して、抗血栓性を発現させるというポリマー設計が、ポリ（ＨＥＭＡ）−ポリスチレン−ポリ（ＨＥＭＡ）トリブロック共重合体として知られている（非特許文献６）。
一方、両親媒性ブロック共重合体から抗血栓性材料を得る上で幾つか問題点が指摘されている。具体的には両親媒性ブロック共重合体が脆く、溶融成形や湿式製膜が困難であることや材料の価格が高いために実用化への大きな障壁になっていると言われている。
さらに問題点として両親媒性ブロック共重合体を用いて湿式製膜を行った場合、表面エネルギーの差から表面が疎水性セグメントで覆われてしまい、抗血栓性を発現する親水性セグメントを表面に偏析させるためには生理食塩水や精製水、血液などに接触させる必要があった。この工程で適切に処理が行われないとむしろ血栓形成が促進されるという問題があった。また、カテーテルのような柔軟性を求められる部材への適用に対しても、両親媒性ブロック共重合体が脆いために適用が困難であり、根本的な解決が求められていた。
【０００８】
さらに医療技術の進歩によって、生体用材料と血液や生体組織が接触する機会は増加傾向にあり、材料の生体親和性もこれまで以上に向上させる必要性が生じてきている。この問題に対して表面エネルギーが小さく、水溶性セグメントとして機能するポリ［２−［２−（２−メトキシエトキシ）エトキシ］エチルメタクリレート］セグメントを有する、ポリスチレンとのブロック共重合体が見出された。このブロック共重合体を湿式製膜した膜の表面組成を解析したところ、このセグメントは水溶性であるにもかかわらず、ポリスチレンよりも表面に偏析しており、キャスト製膜するだけで親水性表面を与えることが確認された（特許文献１）。しかも、ポリスチレン樹脂に上記共重合体を少量添加した組成物においても、得られる膜表面は親水性であり、実用面においても有用であることが示された。
しかしながら、親水性セグメントの側鎖末端はいずれもメトキシ基で封鎖されているため、親水性の程度としては水酸基には劣り、さらには、メトキシ基は反応性基と比較しても反応性の点で劣るため、さらなる化学反応により高分子膜表面の修飾を行う場合には不十分であった。
【０００９】
【非特許文献１】A. Hirao, H. Kato, K. Yamaguchi, S. Nakahama, Macromolecules, 19, 1295 (1986)
【非特許文献２】H. Mori, O. Wakisaka, A. Hirao, S. Nakahama, Macromol. Chem. Phys., 195, 3213 (1994)
【非特許文献３】K. Senshu, S. Yamashita, M. Ito, A. Hirao, S. Nakahama, Langmuir, 11, 2293 (1995)
【非特許文献４】K. Senshu, S. Yamashita, H. Mori, M. Ito, A. Hirao, S. Nakahama, Langmuir, 15, 1754 (1999)
【非特許文献５】T. Ishizone, S. Han, S. Okuyama, S. Nakahama, Macromolecules, 36, 42 (2003)
【非特許文献６】C. Nojiri, T. Okano, D. Grainger, K. D. Park, S. Nakahama, K. Suzuki, S.W. Kim, Trans. ASAIO, 33, 596 (1987)
【特許文献１】特開２００６−１１７７１３号公報
【発明の開示】
【発明が解決しようとする課題】
【００１０】
本発明は、このような状況下で、表面に高い濃度で水酸基が偏析した親水性の高い親水性フィルム及びその製造方法を提供することを目的とする。
【課題を解決するための手段】
【００１１】
本発明者らは、前記目的を達成するために鋭意研究を重ねた結果、メタクリル酸オリゴ（エチレングリコール）の水酸基をトリアルキルシリル基で保護したモノマー類と疎水性セグメントを成すモノマー類のブロック共重合を行い、得られた共重合体を含有する高分子組成物を湿式製膜することで前記保護基が表面に濃縮した高分子膜が得られること、さらには、引き続き行う脱保護反応により、高分子膜表面に水酸基を再生することができることを見出した。本発明は、かかる知見に基づいて完成したものである。
すなわち、本発明は、
［１］（Ａ）次の一般式（１）で表される重合体セグメントと、一般式（２）で表される重合体セグメントとを含む二元以上のブロック共重合体を含有する親水性フィルム、
【化１】
2008280421.tif 000002
（式中、Ｒ1及びＲ2はそれぞれ水素原子又はメチル基、Ｒ3は水素原子又は炭素数１〜１０のアルキル基、ｐは２〜１０の整数、ｍ及びｎはそれぞれ１０〜１００００の整数を表す。）
［２］前記（Ａ）ブロック共重合体に、さらに（Ｂ）ポリスチレン系重合体を含有する上記［１］に記載の親水性フィルム、
［３］水の前進接触角が７０度以下であり、かつ後退接触角が４０度以下である上記［１］又は［２］に記載の親水性フィルム。
［４］前記ブロック共重合体（Ａ）が二元又は三元ブロック共重合体である上記［１］〜［３］のいずれかに記載の親水性フィルム、
［５］前記ブロック共重合体（Ａ）がポリ（トリエチレングリコール）メタクリレートセグメントと、ポリスチレンセグメントを含むブロック共重合体である上記［１］〜［４］のいずれかに記載の親水性フィルム、
［６］前記ブロック共重合体（Ａ）の含有量が１〜５０質量％である上記［１］〜［５］のいずれかに記載の親水性フィルム、
［７］（Ａ’）次の一般式（３）で表される保護基Ｒ4を有する重合体セグメントと、一般式（２）で表される重合体セグメントとを含む二元以上のブロック共重合体を含有する液を基材に塗布して高分子膜を得、次いで脱保護する親水性フィルムの製造方法、
【化２】
2008280421.tif 000003
（式中、Ｒ1及びＲ2はそれぞれ水素原子又はメチル基、Ｒ3は水素原子又は炭素数１〜１０のアルキル基、Ｒ4はトリアルキルシリル基、ｐは２〜１０の整数、ｍ及びｎはそれぞれ１０〜１００００の整数を表す。）
［８］前記液に、さらに（Ｂ）ポリスチレン系重合体を含有する上記［７］に記載の親水性フィルムの製造方法、
［９］前記ブロック共重合体（Ａ’）が二元又は三元ブロック共重合体である上記［７］又は［８］に記載の親水性フィルムの製造方法、
［１０］前記ブロック共重合体（Ａ’）が２−［２−（２−トリアルキルシリロキシ）エトキシ］エトキシエチルメタクリレートの重合体セグメントと、ポリスチレンセグメントを含むブロック共重合体である上記［７］〜［９］のいずれかに記載の親水性フィルムの製造方法、及び
［１１］前記液中の前記ブロック共重合体（Ａ’）の含有量が１〜５０質量％である上記［７］〜［１０］のいずれかに記載の親水性フィルムの製造方法、
を提供するものである。
【発明の効果】
【００１２】
本発明によれば、表面に高い濃度で水酸基が偏析した親水性の高い親水性フィルム及びその製造方法を提供することができる。
【発明を実施するための最良の形態】
【００１３】
本発明の親水性フィルムは、（Ａ）上記一般式（１）で表される重合体セグメント（以下「親水性セグメント」という場合がある。）と、一般式（２）で表される重合体セグメント（以下「非水溶性セグメント」という場合がある。）を含む二元以上のブロック共重合体（以下「両親媒性ブロック共重合体」という場合がある。）を含有する。
【００１４】
（１）の重合体セグメント（親水性セグメント）において、Ｒ1は水素原子又はメチル基であり、ｐは２〜１０の整数、ｍは１０〜１００００の整数である。
ｐが１以下であるとフィルムに十分な親水性を付与することができず、一方、ｐが１１以上であると精製・重合が困難である。以上の点からｐは３〜５の範囲が好ましい。
また、ｍが９以下であると、親水性セグメントの含有率が低下するため、親水性表面を得ることが困難になる。また、モノマーや開始剤の精製度には限界があるために、ｍが１００００を超えると、親水性セグメントを製造することが困難となる。以上の観点からｍは１５〜１０００の範囲であることが好ましい。
本発明では、フィルムを形成した際に、この末端の水酸基が表面近傍に偏析することによって、本発明のフィルムに極めて高い親水性（水溶性）を付与するものである。
【００１５】
（２）の重合体セグメント（非水溶性セグメント）において、Ｒ2は水素原子又はメチル基、Ｒ3は炭素数１〜１０のアルキル基であり、ｎは１０〜１００００の整数である。Ｒ3の置換位置は、オルト位、メタ位及びパラ位のいずれであってもよい。
また、ｎが９以下であると、本発明の親水性フィルムの物理的強度が低下する。一方、ｎが１００００を超えると、モノマーや開始剤の精製度には限界があるために、親水性セグメントを製造することが困難となる。以上の観点からｎは１５〜１０００の範囲であることが好ましい。
（２）の重合体セグメントは、以下に記載する（Ｂ）成分との親和性が重要であり、非水溶性のセグメントで構成される。本発明では、（２）の重合体セグメントは上記のようにポリスチレン系のセグメントであり、該セグメントを構成するモノマー成分としては、スチレン、α―メチルスチレン、ｐ−メチルスチレン、ｏ−メチルスチレン、ｐ−ブチルスチレン、ｐ−オクチルスチレンなどのスチレン誘導体を例示することができる。
【００１６】
本発明におけるブロック共重合体（Ａ）は、二元以上のブロック共重合体であるが、製造の容易さの点で、二元又は三元ブロック共重合体が好ましく、中でも、ポリ（トリエチレングリコール）メタクリレートからなる重合体セグメントと、ポリスチレンセグメントを含むブロック共重合体が特に好ましい。
ブロック共重合体の製造方法としては特に限定されず、公知の方法、例えばアニオン重合により得られたリビングポリマーにモノマーを重合させる方法などが挙げられる。
【００１７】
本発明の親水性フィルムは、上記ブロック共重合体（Ａ）のみからなってもよいし、また他のポリマーをさらに含有していてもよい。該他のポリマーとしては、種々のポリマーを用いることができるが、（Ｂ）ポリスチレン系重合体が好ましい。
ポリスチレン系重合体（Ｂ）としては特に制限はなく、ポリスチレン単独重合体、スチレン誘導体と他のビニルモノマーとのランダム、或いはブロック共重合体として公知のものは、いずれも使用することができる。スチレン誘導体としては、スチレン、α―メチルスチレン、ｐ−メチルスチレン、ｏ−メチルスチレン、ｐ−ブチルスチレン、ｏ−メトキシスチレン、ｐ−メトキシスチレン、１−ビニルナフタレン、３−エチル−１−ビフェニルナフタレン、ｐ−Ｎ，Ｎ−ジメチルアミノスチレンなどが挙げられ、これらのスチレン誘導体から選ばれる少なくとも１種のモノマーを単独重合又は共重合させたポリマー、これらのモノマーと他のビニルモノマーとの共重合体などが挙げられる。
（Ｂ）ポリスチレン系重合体の分子量としては特に制限はないが、通常、数平均分子量で１０００〜２００００００程度である。
【００１８】
本発明の親水性フィルムにおいて、ブロック共重合体（Ａ）の配合割合（含有量）は、組成物全体を基準として１〜５０質量％の範囲であることが好ましい。１質量％以上であると、本発明のフィルムに十分な親水性を付与することができ、一方、５０質量％以下であると、本発明の親水性フィルムの物理的強度が維持される。以上の観点から、ブロック共重合体（Ａ）の配合割合は２〜２０質量％の範囲がさらに好ましい。
また、本発明の親水性フィルムの厚さとしては、特に制限はないが、０．０１〜１０００μｍの範囲が好ましい。
【００１９】
次に、本発明の親水性フィルムの製造方法について説明する。本発明の親水性フィルムの製造方法は、（Ａ’）上記一般式（３）で表される保護基Ｒ4を有する重合体セグメントと、上記一般式（２）で表される重合体セグメントとを含む二元以上のブロック共重合体を含有する液、あるいは該ブロック共重合体と（Ｂ）ポリスチレン系重合体を含有する高分子組成物からなる液を基材に塗布して高分子膜を得（以下「製膜」ということがある。）、次いで脱保護することを特徴とする。
【００２０】
Ｒ1、Ｒ2及びＲ3は前記と同様であり、また、ｍ、ｎ及びｐも前記と同様である。Ｒ4はトリアルキルシリル基であり、具体的には、トリメチルシリル基、トリエチルシリル基、トリイソプロピルシリル基、ｔｅｒｔ−ブチルジメチルシリル基、ｔｅｒｔ−ヘキシルジメチルシリル基、イソプロピルジメチルシリル基が挙げられ、中でもトリメチルシリル基、ｔｅｒｔ−ブチルジメチルシリル基、ｔｅｒｔ−ヘキシルジメチルシリル基などが好適に挙げられる。
【００２１】
上記トリアルキルシリル基は、後に詳述するアニオン重合に際しての保護基としての役割を果たし、かつ、一般式（３）で示される重合体セグメントを保護基Ｒ4がフィルムの表面側に向くように偏析させる役割を担う。通常、末端が水酸基であるモノマーを用いた場合には、空気中で行われる親水性フィルムの製造過程において、その水酸基の存在により、表面エネルギーが高くなり、上記一般式（１）で示されるような重合体セグメントは内部に潜ってしまい、表面に偏析させることができない。従って、フィルムに十分な親水性を付与することができない。
一方、Ｒ4として上述のトリアルキルシリル基を用いることで、上記一般式（３）で示される重合体セグメントをフィルムの表面に偏析させることができ、後に詳述する脱保護によって、トリアルキルシリル基は容易に除去することができる。従って、上記一般式（１）で示される重合体セグメントを、水酸基が表面側に向くようにフィルムの表面に偏析させることができ、本発明のフィルムに高い親水性（水溶性）を付与することができる。
【００２２】
前記ブロック共重合体（Ａ’）は、二元又は三元ブロック共重合体が好ましく、なかでも、２−［２−（２−トリアルキルシリロキシ）エトキシ］エトキシエチルメタクリレートの重合体セグメントと、ポリスチレンセグメントを含むブロック共重合体が特に好ましい。また、高分子組成物におけるブロック共重合体（Ａ’）の含有量は、１〜５０質量％であることが好ましい。含有量が１質量％以上であると、この製造方法で製造されるフィルムに十分な親水性を付与することができ、５０質量％以下であるとフィルムの物理的強度が維持される。
【００２３】
（Ａ’）ブロック共重合体を含有する液、あるいは（Ａ’）ブロック共重合体と（Ｂ）ポリスチレン系重合体を含有する高分子組成物からなる液を基材に塗布する方法については特に限定されず、例えばスピンコーター、バーコーターなどを用いて塗布される。また、塗布方法に適合した粘度となるように、トルエンや酢酸エチルなどの溶剤を加えて塗布してもよい。なお、溶剤は基材に塗布後に、適当な温度（例えば５０〜１３０℃程度）にて加熱して除去することができる。
さらに、基材に塗布後に、所望によりアニーリング処理を行ってもよい。アニーリング処理としては、例えば、真空下、５０〜２００℃で１〜５０時間程度行うことができる。
また、用いられる基材としては特に限定されず、シリコン基板、ガラス基板、合成樹脂フィルムなどを用いることができる。
【００２４】
（Ａ’）ブロック共重合体を含有する液、あるいは（Ａ’）ブロック共重合体と（Ｂ）ポリスチレン系重合体を含有する高分子組成物からなる液を基材に塗布した後に行うブロック共重合体の脱保護は、公知の方法で行うことができる（非特許文献１及び２参照）。例えば、保護基がトリアルキルシリル基であれば、塩酸などの酸を用いた脱保護反応により、水酸基が表面側に偏析した親水性フィルムを得ることができる。
【実施例】
【００２５】
次に、本発明を実施例により、さらに詳細に説明するが、本発明は、これらの例によってなんら限定されるものではない。
なお、実施例で得られた親水性フィルムについての各性能を、以下に示す要領で求めた。
（１）分子量分布の測定
Gel-Permeation Chromatography（ＧＰＣ）法により求めた。装置としては、保護基を有するブロック共重合体とプレポリマーの測定には、東ソー（株）製「ＨＬＣ−８０２０」を用い（テトラヒドロフラン（以下「ＴＨＦ」と表記する）溶媒）」、脱保護後のブロック共重合体の測定には、東ソー（株）「ＨＬＣ−８１２０（ジメチルホルムアミド（以下「ＤＭＦ」と表記する。）溶媒）」を用いた。カラムには５０００＋４０００＋３０００（ＴＨＦ溶媒）、ＴＳＫ−ＧＥＬ  ＧＭＨＸＬ×２＋Ｇ２０００ＨＸＬ（ＤＭＦ溶媒、０．０１Ｍ  ＬｉＢｒ溶液）を用いた。流量は１．０ｍＬ／ｍｉｎでカラムオーブンを４０℃に設定した。標準サンプルとしてポリスチレンを使用した。
【００２６】
（２）ＮＭＲ（Nuclear Magnetic Resonance、核磁気共鳴スペクトル）測定による同定
装置としては、ＢＲＵＫＥＲ社製「ＧＰＸ３００（３００ＭＨｚ）」を用いた。また、重溶媒としてＣＤＣｌ3（1Ｈ：７．２６ｐｐｍ、13Ｃ：７７．０ｐｐｍ）、ｄ6−ＤＭＳＯ（1Ｈ：２．４９ｐｐｍ、13Ｃ：３９．７ｐｐｍ）、及びＣ6Ｄ6（1Ｈ：７．１５ｐｐｍ、13Ｃ：１２８．０ｐｐｍ）を用いた。1Ｈ−ＮＭＲ及び13Ｃ−ＮＭＲの測定条件は以下のとおりである。
1Ｈ−ＮＭＲ；300 MHz, C6D6, ref. CDCl3(δ=7.15)
13Ｃ−ＮＭＲ；75 MHz, CDCl3, ref. CDCl3(δ=77.0)
【００２７】
（３）数平均分子量（Ｍｎ）の測定
重合開始剤の末端官能基部分と1Ｈ−ＮＭＲ測定から得られる重合体の繰り返し構造単位に含まれる官能基部分との面積比から算出した。
なお、この1Ｈ−ＮＭＲ測定により算出される数平均分子量（Ｍｎ）の実測値（実測分子量）とは別に、重合開始剤の末端官能基部分と、単量体／重合開始剤モル比から算出される分子量の計算値（設計分子量）を求め、分子量が設計通りに得られているかを確認した。
【００２８】
（４）ＸＰＳ（X-ray Photoelectron Spectroscopy、Ｘ線光電子分光分析）による表面分析
装置としては、Ｐｈｙｓｉｃａｌ  Ｅｌｅｃｔｒｏｎｉｃｓ  Ｉｎｃ．社製「ＰＨＩ  Ｑｕａｎｔｕｍ  ２０００  ｓｐｅｃｔｒｏｍｅｔｅｒ」を使用した。Ａｌｋαからの単色Ｘ線（２０Ｗ、ビームサイズ約１００μｍ）を用い、５００×５００μmの四角形のエリアを分析した。Ｔａｋｅ  ｏｆｆ  ａｎｇｌｅ（以下「ＴＯＡ」と表記する。）を１０、 １５、２０、２５、３０、３５、４０、４５、５５、６５、及び８５度と変化させ、炭素と酸素の原子含有率（atomic%）を測定した。測定誤差を防ぐために、１つのフィルムサンプルに対して３点を測定し、その平均値を算出した。
【００２９】
（５）水の接触角の測定
装置としては、協和界面科学（株）製「Contact Angle Meter CA-A」を使用した。拡張収縮法により前進接触角と後退接触角を各々０．５秒間隔で合計１５秒測定した。接触角は接線法により算出した。１つのフィルムサンプルに対して３点を測定し、その平均値、標準偏差を算出した。
【００３０】
（６）タンパク質吸着試験
タンパク質として、人由来のアルブミンをリン酸緩衝生理食塩水に溶解させ（約４６０μｇ／ｍＬ）、３０分攪拌後、シリコン基板上のフィルムサンプル（約１×１ｃｍ2）をこの溶液２ｍＬに３６．５℃で、２時間浸漬させた。その後、超純水で３回洗浄した。このフィルムをＸＰＳ測定によって解析した。ＸＰＳ測定では、ＴＯＡを４５度とし、炭素原子、窒素原子、酸素原子、及びケイ素原子の原子含有率を測定した。その中の窒素原子／炭素原子（Ｎ／Ｃ）を算出することによってタンパク質吸着の評価をした。なお、実験誤差を防ぐために、２枚のフィルムサンプルを作製し、フィルム１枚あたり３点測定し（計６点）、その平均値、標準偏差を算出した。
【００３１】
実施例１
（１）親水性セグメントを構成するモノマーの合成
窒素置換した５００ｍＬの2つ口ナスフラスコに、ピリジン５２．９ｇ（６６９ｍｍｏｌ)、トリ(エチレングリコール)（以下「ＴＥＧ」と表記する。）７１．４ｇ（４７６ｍｍｏｌ)を計りとり、乾燥ジクロロメタン（以下「ＣＨ2Ｃｌ2」と表記する。）３０ｍＬに溶解させた。そこに、ｔｅｒｔ−ブチルジメチルシリルクロライド（以下「ＴＢＤＭＳＣｌ」と表記する。）１１．９ｇ(７９．１ｍｍｏｌ)及び乾燥ＣＨ2Ｃｌ2、４０ｍＬを氷浴で冷却しながら、窒素気流下で少しずつ滴下し、室温で約１５時間攪拌した。これをヘキサンで５回抽出し、さらに、ヘキサン層に無水硫酸マグネシウムを加えて、２時間乾燥させた。溶媒を減圧留去した後、減圧蒸留で精製した。さらに、ヘキサン／酢酸エチル混合溶媒（９／１〜１／１、容積比）を展開溶媒としてシリカゲルカラムクロマトグラフィーで精製し、トリ(エチレングリコール)ｔｅｒｔ−ブチルジメチルシリルエーテル（以下「ＴＥＧ−Ｓｉ」と表記する。）を得た。なお、シリカゲルは脱保護反応する恐れを除くため、３％のトリエチルアミン（以下「Ｅｔ3Ｎ」と表記する。）を含むヘキサンで前処理を行ってから用いた。
ＴＥＧ−Ｓｉの収量は１３．７ｇ（５１．８ｍｍｏｌ、収率６５％）であった。その後さらに、水素化カルシウム（以下「ＣａＨ2」と表記する。）存在下、減圧蒸留（沸点９８〜１０４℃、減圧度１３３Ｐａ（１ｍｍＨｇ））で精製し、無色透明のＴＥＧ−Ｓｉ（初留３．９０ｇ、本留８．０１ｇ、３０．３ｍｍｏｌ、収率３８％）を得た。なお、化合物の同定は、1Ｈ−ＮＭＲ及び13Ｃ−ＮＭＲを用いて、上記条件にて行った。その結果を図１に示す。
【００３２】
次に、窒素置換した５００ｍＬの2つ口ナスフラスコに、ＴＥＧ−Ｓｉ７．９８ｇ（３０．２ｍｍｏｌ）とトリフェニルホスフィン（以下「Ｐｈ3Ｐ」と表記する。）１３．５ｇ（５１．５ｍｍｏｌ）、メタクリル酸４．６４ｇ（５３．９ｍｍｏｌ）を計りとり、乾燥ＴＨＦ、７０ｍＬに溶解させた。そこに、ジイソプロピルアゾジカルボキシレート(以下「ＤＩＡＤ」と表記する。）１０．３ｇ（４７．７ｍｍｏｌ）と乾燥ＴＨＦ３０ｍＬを氷浴で冷却しながら、窒素気流下で少しずつ滴下した。その後室温で４５時間攪拌した。溶媒を減圧留去した後、ヘキサンを注ぐ事により副生成物であるトリフェニルフォスフィンオキシド（Ｐｈ3Ｐ＝Ｏ）を沈殿させ、これを自然濾過して除いた。その後同様の操作を２回繰り返した。さらに、ヘキサン／酢酸エチル混合溶媒（９／１〜３／２、容積比)を展開溶媒としてシリカゲルカラムクロマトグラフィーで精製し、２−[２−[２−[(ｔｅｒｔ−ブチルジメチルシリロキシ)エトキシ]エトキシ]エチルメタクリレート（以下「ＴＥＧＭＡ−Ｓｉ」と表記する。）を得た。なお、シリカゲルは上記と同様に３％のＥｔ3Ｎを含むヘキサンで前処理を行ってから用いた。
ＴＥＧＭＡ−Ｓｉの粗収量（不純物を含む）は１１．６ｇであった。その後さらに、ＣａＨ2と少量のメチレンブルー存在下で減圧蒸留（沸点１０６〜１１０℃、減圧度１３３Ｐａ（１ｍｍＨｇ））で精製し、無色透明のＴＥＧＭＡ−Ｓｉ、８．１４ｇ（２４．５ｍｍｏｌ、収率８１％）を得た。その後、高真空下にてＣａＨ2存在下で蒸留し（蒸留効率９５％）、続いて２．９ｍｏｌ％のトリオクチルアルミニウム（(Ｏｃｔ)3Ａｌ）存在下で、蒸留し（蒸留効率３６％）、ＴＨＦで約０．２４Ｍの溶液に希釈した。収量は２．７１ｇ（８．１５ｍｍｏｌ)であった。なお、化合物の同定は、1Ｈ−ＮＭＲ及び13Ｃ−ＮＭＲを用いて、上記条件にて行った。その結果を図２に示す。
【００３３】
上記親水性セグメントを構成するモノマーの合成スキームを以下にまとめる。
【００３４】
【化３】
2008280421.tif 000004
【００３５】
（２）両親媒性ブロック共重合体の合成
上記方法にて得られたＴＥＧＭＡ−Ｓｉとスチレンのブロック共重合は、分取用側管を備えたパイレックスガラス製反応容器を用いて、ブレークシール法によるアニオン重合により行った。反応条件としては、１０-6ｍｍＨｇの高真空下、−７８℃で行った。重合開始剤にはｓｅｃ−ブチルリチウム（以下「ｓｅｃ−ＢｕＬｉ」と表記する。）を用い、重合溶媒にはヘプタン／ＴＨＦ混合溶媒を用いた。また、重合添加剤として１，１−ジフェニルエチレン（以下「ＤＰＥ」という。）を添加した。また、分子量分布を狭くするため、及びモノマーの精製度を上げるために、モノマー添加剤としてジエチル亜鉛（以下「Ｅｔ2Ｚｎ」と表記する。）を添加した。モノマー、重合開始剤及び添加剤の各使用量を第１表に示す。
【００３６】
【表１】
2008280421.tif 000005
【００３７】
＊１：()内の数値は反応終了後の容量測定により、分取後に９０％が残存しているとの見積りから計算した概算値。
＊２：予め重合前に２−［２−［２−［（ｔｅｒｔ−ブチルジメチルシリロキシ）エトキシ］エトキシ］エチルメタクリレートへ添加した。
【００３８】
まず、ポリスチレンリビングポリマー（第２表中では「プレポリマー」と表記）の合成を行った。ブレークシールによって封じられた試薬類のアンプルを溶接した反応容器を高真空ラインに接続して、高真空下で脱気とベーキングを２回繰り返したのち、反応容器を溶封した。次いで、重合開始剤であるｓｅｃ−ＢｕＬｉ（０．１１３ｍｍｏｌ）のブレークシールを割り、反応容器に移したのち、−７８℃に冷却した。続いて、−７８℃に冷却したモノマーであるスチレン（１０．２ｍｍｏｌ）が収容されているブレークシールを割り、反応容器にモノマーを添加して−７８℃で重合を開始した。そのまま−７８℃にて１５分間重合を行った。さらに−７８℃でＤＰＥ（０．１７０ミリモル）を添加して１５分間反応を行った（反応時間：計３０分（０．５時間））。反応終了後、分取用側管にポリスチレンリビングポリマー溶液を分取した（リビングポリマー溶液の全容量のうち１０ｖｏｌ％）。
分取後に残存した重合溶液（ポリスチレンリビングポリマー溶液）にＴＥＧＭＡ−Ｓｉを重合系内に所定量（３．０７ｍｍｏｌ、予め１．４２ｍｍｏｌのＥｔ2Ｚｎを添加したもの）を添加して、−７８℃で４時間重合を行った。その後、ガラス製重合容器を開封し、分取した重合溶液とＴＥＧＭＡ−Ｓｉを添加した重合溶液のそれぞれにメタノールを少量添加して重合を停止し、各々、ポリスチレン溶液とブロック共重合体溶液を得た。
【００３９】
ポリスチレン溶液は多量のメタノール中に注ぎ込み、重合体を沈殿させた。この沈殿させた重合体を濾別し、乾燥させた後、収量を測定した。また、乾燥させた重合体をＴＨＦに再溶解し、再び、多量のメタノール中に注ぎ込み、重合体を沈殿させて再沈殿精製を行った。最後にベンゼンに溶解してから凍結乾燥を行った。
また、ブロック共重合体溶液は、予めＥｔ3Ｎにより前処理したシリカゲルを充填したカラムクロマトグラフィー（流出溶媒：トルエン／ＴＨＦ（質量比１：１））にてポリスチレンホモポリマーを取り除いて、ブロック共重合体を単離した後、多量のメタノール中に注ぎ込み、重合体を沈殿させた。再沈殿精製を行い、最後にベンゼンに溶解してから凍結乾燥を行い、ブロック共重合体（Ａ’）を得た。
【００４０】
1Ｈ−ＮＭＲ測定を行った結果を図３（上図）に示す。また、重合条件及び重合結果、数平均分子量（Ｍｎ）、分子量分布の測定結果を第２表に示す。1Ｈ−ＮＭＲ測定の結果から、ブロック共重合体はビニル重合体のみからなり、保護基であるｔｅｒｔ−ブチルジメチルシリル基が定量的に残存していることが確認された。
【００４１】
【表２】
2008280421.tif 000006
【００４２】
また、図４に得られたプレポリマー（図４中ではＰＳと表記）及びブロック共重合体（Ａ’）（図４中では、ＰＳ−ｂ−Ｐ（ＴＥＧＭＡ−Ｓｉ）と表記）のゲル浸透クロマトグラムの比較を示す。目的とする分子量分布の狭いブロック共重合体が生成していることが確認された。なお、図４中“Crude product”とは、精製前のブロック共重合体（Ａ’）のゲル浸透クロマトグラムである。
【００４３】
得られた保護基を有するブロック共重合体（Ａ’）とポリスチレン（Ｍｎ＝１３８０００、分子量分布Ｍｗ／Ｍｎ＝１．０９）の合計量を基準として、ブロック共重合体（Ａ’）の含有濃度（含有量）が１．０、３．０、９．０、１５．０、１００質量％となるように混合し、さらにはトルエンを加えて、ポリマーブレンド溶液（総ポリマー濃度：３．５質量％）を調製した。このポリマーブレンド溶液をシリコン基板（面積：１０ｃｍ×１０ｃｍ、厚さ：１．０ｍｍ）上に滴下してスピンコート法（２０００ｒｐｍ、３０秒）にて塗布し、これを真空下、１００℃で１時間加熱乾燥して高分子膜（膜厚：２００ｎｍ）を有するシリコン基板を得た。さらに、この高分子膜を有するシリコン基板を真空下、１５０℃で１７時間アニーリング処理を行った後に室温まで冷却して、脱保護前のフィルムサンプルを得た。次に、この高分子膜を有するシリコン基板を、シャーレに満たした２．０Ｎの塩酸に室温下、２時間浸漬して脱保護反応を行った。
反応後、多量の脱イオン水への浸漬と洗い流しを６回以上繰り返すことで高分子膜表面の洗浄を行った。その後、５０℃で４８時間真空乾燥を行い、水分を除去して、シリコン基板上に本発明の親水性フィルムを得た。該親水性フィルムを脱保護後のフィルムサンプルとして、上記方法により、ＸＰＳ測定ならびに接触角測定、タンパク質吸着実験を行った。
【００４４】
まず、ＸＰＳ測定ではフィルムサンプル表面からの深さ方向の炭素原子、酸素原子、ケイ素原子の原子含有率を算出した。図５にブロック共重合体（Ａ’）（図５中では、ＰＳ−ｂ−Ｐ（ＴＥＧＭＡ−Ｓｉ）と表記）の含有濃度に対する酸素原子とケイ素原子濃度の理論値と測定結果を示した。図５の上のグラフは計算値であり、フィルムサンプル中にブロック共重合体が均一に分散していると仮定した場合の予想値である。また、下のグラフに取り出し角（ＴＯＡ）１５度（フィルムサンプルの最表面から深さ約１．５ｎｍ：ほぼ最表面近傍）での脱保護前後の酸素原子とケイ素原子の濃度をそれぞれ示した。計算値と比較すると脱保護前後での酸素原子含有率が非常に高く、ポリ（ＴＥＧＭＡ−Ｓｉ）セグメントの表面濃縮が示唆される。なお、図５中では脱保護前をＰＳ−ｂ−Ｐ（ＴＥＧＭＡ−Ｓｉ）で示し、脱保護後を「Deprotection」と表記した。
【００４５】
また、ブロック共重合体（Ａ’）に関して、含有濃度１５%の時の深さ方向による酸素原子（Ｏ1s）とケイ素原子（Ｓｉ2p）濃度を図６に示した。ＴＯＡが大きくなるにつれて酸素原子とケイ素原子の濃度は低くなっている。このことから、最表面に近いほど酸素原子含量が高く、ポリ（ＴＥＧＭＡ−Ｓｉ）セグメントの表面濃縮が見られている。さらに、図７に深さ方向（ＴＯＡ１５度、４５度、８５度）によるＳｉ／Ｏの変化を示した。最表面に近いほどＳｉ／Ｏが大きくなることから、ポリ（ＴＥＧＭＡ−Ｓｉ）セグメントの中でもｔｅｒｔ−ブチルジメチルシリル基が表面に局在化していることがいえる。なお、図６中（Ｄｅｐ）は脱保護したフィルムサンプルを示す。
【００４６】
図５（下のグラフ）より、脱保護前に関して、含有濃度３％以上で酸素原子含有率が約２１％を、ケイ素原子含有率が約５％を示した。ＴＥＧＭＡ−Ｓｉホモポリマー（図５ではＰ（ＴＥＧＭＡ−Ｓｉ）と表記）における酸素原子含有率が２３％、ケイ素原子含有率が４．５％であることを考えると、ブレンド濃度３％以上での最表面はほぼ完全にポリ(ＴＥＧＭＡ−Ｓｉ)で覆われていると考えられる。以上から、側鎖末端のｔｅｒｔ−ブチルジメチルシリル基の強力な疎水性相互作用により、より少ないブロック共重合体のブレンド濃度でポリ（ＴＥＧＭＡ−Ｓｉ）セグメントの高分子膜表面への濃縮を実現できた。
【００４７】
また、このポリ（ＴＥＧＭＡ−Ｓｉ）セグメントが表面濃縮した高分子膜について前記脱保護反応を行ったフィルムサンプルのＸＰＳ測定を行った。その結果を図５（下のグラフ）に示す。脱保護後の共重合体（図５中では「Deprotection」と表記）は、脱保護前の共重合体（ＰＳ−ｂ−Ｐ（ＴＥＧＭＡ−Ｓｉ））に比較して、酸素原子含有率の値にあまり変化は見られなかったが、脱保護後にケイ素原子含有率はほぼ０％に近い値を示した。このことから、ポリ（ＴＥＧＭＡ−Ｓｉ）セグメントは分解することなく、また、ＸＰＳの測定範囲深さ内（最表面から深さ約１．５〜９．０ｎｍ）ではｔｅｒｔ−ブチルジメチルシリル基の脱保護反応はほぼ完全に進行し、ポリ（ＴＥＧＭＡ−Ｓｉ）セグメントがフィルム内部に潜ることなく表面に偏在しているといえる。
【００４８】
続いて水に対する接触角測定を行った。その結果を図８に示す。スピンコート製膜後、アニーリングのみを行ったフィルムサンプル（図８中ではannealedと表記）の接触角は前進接触角（Advancing angles）が約９０−１００度を示す疎水性のフィルムであることがわかり、含有濃度の違いによる変化は見られなかった。後退接触角（Receding angles）は前進接触角よりも約３０〜４０度低くなった。ＸＰＳ測定で表面がｔｅｒｔ−ブチルジメチルシリル基で覆われているという結果と、ブロック共重合体の含有濃度が増加しても、前進接触角は常にポリスチレンホモポリマーと同程度の値（９０〜１１０度）を示すことから、接触角から得られた表面の疎水性がｔｅｒｔ−ブチルジメチルシリル基の偏析であることを示していると言える。また、後退接触角は含有濃度３．０％以上で約６０度とほぼ一定値を示すようになり、前進接触角から約３０〜４０度の低下が見られた。
【００４９】
一方、製膜後に酸処理にて脱保護したフィルムサンプル（図８中では「deprotection」と表記）において、前進接触角はブレンド濃度１％で約８０度、ブレンド濃度３％以上で約６０度を示していた。一方、後退接触角はブレンド濃度１％で既に約４０度と親水性表面に変化している。ブレンド濃度３％以上では約３０度と低い値を示し、完全に親水性表面へと変化している様子が確認された。従って、表面に偏在していたｔｅｒｔ−ブチルジメチルシリル基の脱保護反応は期待通りに進行しており、ＸＰＳ測定の結果を裏付けるものとなった。
【００５０】
最後にタンパク質吸着実験を行った。その結果を図９に示す。製膜後に脱保護したフィルムサンプル（図９中では「Deprotection」と表記）では、含有濃度９％以上でタンパク質吸着が完全に抑制された。また、含有濃度３％のサンプルでもＮ／Ｃが０．０２より低く、ほぼタンパク質吸着を抑制した。この結果はＸＰＳ測定や接触角測定の結果と同様に、製膜後に脱保護したフィルムサンプル表面がポリ(メタクリル酸トリエチレングリコール)セグメントで覆われており、良好な親水性を示す表面が得られていると考えられる。よって、本親水性セグメントが表面に濃縮していることによりタンパク質吸着も抑制されたと言える。なお、図９中「Annealed」はアニーリング処理を行い、脱保護前のフィルムサンプルを用いたタンパク質吸着実験の結果を示している。
【００５１】
比較例１
モノマー、重合開始剤及び添加剤の各使用量を第３表に示すように変更したこと以外は、実施例１と同様にして、両親媒性ブロック共重合体（Ａ’）を調製した。
【００５２】
【表３】
2008280421.tif 000007
【００５３】
＊３：()内の数値は反応終了後の容量測定により、分取後に９０％が残存しているとの見積りから計算した概算値。
＊４：予め重合前に２−［２−［２−［（ｔｅｒｔ−ブチルジメチルシリロキシ）エトキシ］エトキシ］エチルメタクリレートへ添加した。
【００５４】
続いてブロック共重合体（Ａ’）の脱保護反応を行った。滴下漏斗を備えたナス型フラスコ（容量：１００ミリリットル）に凍結乾燥したブロック共重合体（Ａ’）（１．２０グラム）とＴＨＦ（３０．０ミリリットル）を添加して溶解させた。このブロック共重合体溶液を０℃に冷却した後に２．０Ｎの塩酸（２．５ミリリットル）を２０分間かけて攪拌しながら滴下した。そのまま０℃にて攪拌を行い、反応開始から３時間経過したところで反応を終了させた。エバポレーターにて反応溶液を濃縮した後、生成ポリマーをエタノールに溶解し、これを多量のヘキサン中に注ぎ込み、生成ポリマーを沈殿させたて再沈殿精製を行った。最後に得られたポリマーを少量のメタノールを含む１，４−ジオキサンに溶解してから凍結乾燥を行った。
【００５５】
上記方法にて、1Ｈ−ＮＭＲ測定を行った結果を図３（下図）に示す。また、重合条件及び重合結果、数平均分子量（Ｍｎ）、分子量分布の測定結果を第４表に示す。1Ｈ−ＮＭＲ測定の結果から、生成ポリマーはビニル重合体のみからなるブロック共重合体であり、保護基であるｔｅｒｔ−ブチルジメチルシリル基が定量的に除去されていることが確認された。なお、プレポリマー及びブロック共重合体（Ａ’）が、目的とする分子量分布の狭いブロック共重合体であることは上述のとおりである（第４表参照）。
【００５６】
【表４】
2008280421.tif 000008
【００５７】
得られた脱保護したブロック共重合体とポリスチレン（Ｍｎ＝１３８０００、分子量分布Ｍｗ／Ｍｎ＝１．０９）の合計量を基準として、ブロック共重合体の含有濃度が１．０、３．０、９．０、１５．０、１００重量％となるように混合し、さらにトルエンを加えてポリマーブレンド溶液（総ポリマー濃度：３．５重量％）を調製した。このポリマーブレンド溶液をシリコン基板（面積：１０ｃｍ×１０ｃｍ、厚さ：１．０ｍｍ）上に滴下してスピンコート法（２０００ｒｐｍ、３０秒）にて塗布し、これを真空下、１００℃で１時間加熱乾燥して製膜し、ポリマーブレンド薄膜層（膜厚：２００ｎｍ）を有するシリコン基板を得た。さらに、この薄膜層を有するシリコン基板を真空下、１５０℃で１７時間アニーリング処理を行った後に室温まで冷却し、その後、５０℃で４８時間真空乾燥を行い、水分を除去してフィルムサンプルとし、ＸＰＳ測定ならびに接触角測定、タンパク質吸着実験を行った。
【００５８】
まず、ＸＰＳ測定にて表面からの深さ方向の炭素原子、酸素原子、ケイ素原子の原子含有率を算出してから、ブロック共重合体の含有濃度に対する酸素原子とケイ素原子含有率の理論値と観測結果を図５に示す。ポリ（ＴＥＧＭＡ−Ｓｉ）セグメントを脱保護後、得られたポリ(メタクリル酸トリエチレングリコール)‐ｂ‐ポリスチレンブロック共重合体をスピンコート法にて製膜し、アニーリングしたサンプル（図５中ではPS-b-PTEGMAと表記）では、ＴＯＡ  １５度では酸素原子含有率はどのブレンド濃度でも０％に近い値であり、ＸＰＳスペクトルからもポリスチレンに由来するπ−π*のシグナルが観察されたため、表面はポリスチレンで覆われていることが確認された。
【００５９】
続いて水に対する接触角測定を行った。その結果を図８に示す。脱保護後に塗布したブロック共重合体のフィルムサンプル（図８中ではPS-b-PTEGMAと表記）では、どのブレンド濃度でもポリ(ＴＥＧＭＡ−Ｓｉ)−ｂ−ポリスチレンブロック共重合体あるいはポリスチレンホモポリマーの前進接触角と同程度の疎水性表面としての値(９０−１００度)を示した。また、後退接触角においてもポリスチレンと同程度の値(約８０度)が観測された。これらの結果より、製膜前に脱保護反応を行い、製膜を行うと製膜後に脱保護反応を行う場合と異なり、表面がポリスチレンセグメントで覆われており、疎水性表面の表面しか得られないことが明らかとなった。
【００６０】
最後にタンパク質吸着実験を行った。その結果を図９に示す。脱保護を先に行い、ポリ(メタクリル酸トリエチレングリコール)‐ｂ‐ポリスチレンブロック共重合体をスピンコート法により薄膜化したフィルムサンプル（図９中ではPS-b-PTEGMAと表記）では、どの含有濃度でもタンパクを吸着しており、その吸着量はポリスチレンの値とほぼ同じであった。これはＸＰＳ測定や接触角測定の結果から示唆されているポリスチレンセグメントで表面が覆われていることをさらに支持する結果が得られた。
【産業上の利用可能性】
【００６１】
本発明の親水性フィルムは、表面に高い濃度で水酸基が偏析しているため、極めて親水性が高く、例えば、生体親和性を必要とする生体用材料などに特に有用である。また、水酸基は反応性基としても有効であって、さらなる化学反応により高分子膜表面の修飾を行うことができ、種々の用途に応用展開が期待される。
【図面の簡単な説明】
【００６２】
【図１】ＴＥＧ−Ｓｉの1Ｈ−ＮＭＲ及び13Ｃ−ＮＭＲの測定結果である。
【図２】ＴＥＧＭＡ−Ｓｉの1Ｈ−ＮＭＲ及び13Ｃ−ＮＭＲの測定結果である。
【図３】ブロック共重合体の1Ｈ−ＮＭＲの測定結果である。
【図４】ブロック共重合体のＧＰＣ曲線を示す図である。
【図５】フィルムサンプルのＸＰＳ測定結果を示す図である。
【図６】フィルムサンプルのＸＰＳ測定結果を示す図である。
【図７】フィルムサンプルのＸＰＳ測定結果を示す図である。
【図８】フィルムサンプルの接触角の測定結果を示す図である。
【図９】タンパク質吸着実験の結果を示す図である。
【図１】
2008280421.tif 000012
【図２】
2008280421.tif 000013
【図３】
2008280421.tif 000014
【図４】
2008280421.tif 000015
【図５】
2008280421.tif 000016
【図６】
2008280421.tif 000017
【図７】
2008280421.tif 000018
【図８】
2008280421.tif 000019
【図９】
2008280421.tif 000020